(57)【要約】【課題】  高記録密度に適した記録再生方法および記録再生装置、ならびに磁気記録媒体を提供する。【解決手段】  磁気記録媒体から再生される孤立反転波形の非対称性を示すγがγ＞０である波形を有する場合には、パーシャルレスポンスの係数項（１，ａ1，ａ2，・・・，ａm（ｍ＝２ｎまたは２ｎ＋１：ｎは１以上の整数））が下記の式（１）または式（２）を満たす条件で、γがγ＜０である波形を有する場合には、前記パーシャルレスポンスの係数項が下記の式（３）または式（４）を満たす条件で等化復調することを特徴とする。【数６】2005293750.tif 000009【選択図】      図１
2005293750.tif 000002
【特許請求の範囲】
【請求項１】
磁気記録媒体に記録された情報信号をパーシャルレスポンス信号処理方式により等化復調して再生する記録再生方法であって、
前記磁気記録媒体から再生される孤立反転再生波形の非対称性を示すγがγ＞０である波形を有する情報信号を、パーシャルレスポンスの係数項（１，ａ1，ａ2，・・・，ａm（ｍ＝２ｎまたは２ｎ＋１：ｎは１以上の整数））が下記の式（１）または式（２）を満たす条件で等化復調することを特徴とする記録再生方法。
【数１】
2005293750.tif 000005
【請求項２】
前記磁気記録媒体が、六方晶系フェライトを含む磁性層を有するものであることを特徴とする請求項１に記載の記録再生方法。
【請求項３】
前記六方晶系フェライトが、バリウムフェライトであることを特徴とする請求項２に記載の記録再生方法。
【請求項４】
磁気記録媒体に記録された情報信号をパーシャルレスポンス信号処理方式により等化復調して再生する記録再生方法であって、
前記磁気記録媒体から再生される孤立反転再生波形の非対称性を示すγがγ＜０である波形を有する情報信号を、パーシャルレスポンスの係数項（１，ａ1，ａ2，・・・，ａm（ｍ＝２ｎまたは２ｎ＋１：ｎは１以上の整数））が下記の式（３）または式（４）を満たす条件で等化復調することを特徴とする記録再生方法。
【数２】
2005293750.tif 000006
【請求項５】
磁気記録媒体に記録された情報信号をパーシャルレスポンス信号処理方式により等化処理する等化手段と、等化処理された情報信号を復調する復調手段とを有する記録再生装置であって、
前記磁気記録媒体から再生される孤立反転再生波形の非対称性を示すγがγ＞０である波形を有する場合、前記復調手段は、前記等化手段によって等化処理された前記情報信号についてのパーシャルレスポンスの係数項（１，ａ1，ａ2，・・・，ａm（ｍ＝２ｎまたは２ｎ＋１：ｎは１以上の整数））が下記の式（１）または式（２）を満たす条件で復調することを特徴とする記録再生装置。
【数３】
2005293750.tif 000007
【請求項６】
前記磁気記録媒体が、六方晶系フェライトを含む磁性層を有するものであることを特徴とする請求項５に記載の記録再生装置。
【請求項７】
前記六方晶系フェライトが、バリウムフェライトであることを特徴とする請求項６に記載の記録再生装置。
【請求項８】
磁気記録媒体に記録された情報信号をパーシャルレスポンス信号処理方式により等化処理する等化手段と、等化処理された情報信号を復調する復調手段とを有する記録再生装置であって、
前記磁気記録媒体から再生される孤立反転再生波形の非対称性を示すγがγ＜０である波形を有する場合、前記復調手段は、前記等化手段によって等化処理された前記情報信号についてのパーシャルレスポンスの係数項（１，ａ1，ａ2，・・・，ａm（ｍ＝２ｎまたは２ｎ＋１：ｎは１以上の整数））が下記の式（３）または式（４）を満たす条件で復調することを特徴とする記録再生装置。
【数４】
2005293750.tif 000008
【請求項９】
請求項５〜請求項８のいずれか１項に記載の記録再生装置に用いられる磁気記録媒体。
【発明の詳細な説明】
【技術分野】
【０００１】
本発明は、記録再生方法および記録再生装置ならびに磁気記録媒体に関し、特に、高記録密度の磁気記録媒体に適した記録再生方法および記録再生装置、ならびに磁気記録媒体に関する。
【背景技術】
【０００２】
近年、磁気記録テープや磁気ディスク等の磁気記録媒体における記録密度の向上は目覚しいものがある。そのため、記録媒体の高記録密度化に対応して、記録再生装置に関する種々の技術が提案され、また、実用化されている。例えば、記録再生ヘッドとしてＭＲヘッドの採用、記録媒体とヘッドとのインターフェイスの改善などに種々の技術が提案され、また、実用化されている。さらに、信号処理技術の面においても、高密度記録化に伴うＳ／Ｎ比の劣化を挽回するため、パーシャルレスポンス(ＰＲ：Ｐａｒｔｉａｌ  Ｒｅｓｐｏｎｓｅ)方式と最尤復号(ＭＬ：Ｍａｘｉｍｕｍ  Ｌｉｋｅｌｉｈｏｏｄ)方式を組み合わせたＰＲＭＬ方式が、磁気ディスク、デジタルＶＴＲ、コンピュータバックアップ用磁気テープ、光ディスク等の記録媒体を用いる記録再生装置で実用化されている（特許文献１参照）。このＰＲＭＬ信号処理方式は、等化処理する信号系列の項数に応じて、ＰＲ４ＭＬ（ＰＲ（１，０，−１）ＭＬ）、ＥＰＲ４ＭＬ（ＰＲ（１，１，−１，−１）ＭＬ）、ＥＥＰＲ４ＭＬ（ＰＲ（１，２，０，−２，−１）ＭＬ）、ＥＥＥＰＲ４ＭＬ（ＰＲ（１，３，２，−２，−３，−１）ＭＬ）等の各種の方式が知られている。
【０００３】
そして、用いる磁性体の特性に応じて、最適なパーシャルレスポンス信号処理を適用すれば、磁気記録媒体に高密度に記録されている情報信号を低エラーレートで復元できるため、有効である。例えば、磁性体として六方晶系フェライトを含む磁性層を有する磁気記録媒体は、高密度記録での再生出力が高く、また、低ノイズであるという特性を有する。しかし、六方晶系フェライトは、その結晶構造に由来して、面内配向または無配向においても垂直方向の磁化成分を有するため、孤立反転再生波形は、面内配向の孤立反転再生波形と垂直方向の孤立反転再生波形とを足し合わせた特有の波形となり、例えば、図２に示すように、非対称性の波形を示す。こうした六方晶系フェライトを磁性体として用いる場合に得られる特有の孤立反転再生波形に対して、面内方向の磁化を記録した磁気記録媒体に対して最適化された従来のＰＲＭＬ信号処理を適用しても、最適な信号処理ができず、高密度記録での再生出力が高く、低ノイズである、という六方晶系フェライト磁性体に特有な特性を活かすことができなかった。
【特許文献１】特開２００２−１５７８２７号公報（段落００５１、図１０）
【発明の開示】
【発明が解決しようとする課題】
【０００４】
そこで本発明の課題は、高記録密度の磁気記録媒体からの情報信号の再生に際して、パーシャルレスポンス信号処理方式に最適化した記録再生方法および記録再生装置を提供することにある。
【課題を解決するための手段】
【０００５】
前記課題を解決するため、本発明は、磁気記録媒体に記録された情報信号をパーシャルレスポンス信号処理方式により等化復調して再生する記録再生方法であって、磁気記録媒体から再生される孤立反転再生波形の非対称性を示すγがγ＞０である波形を有する場合には、パーシャルレスポンスの係数項（１，ａ1，ａ2，・・・，ａm（ｍ＝２ｎまたは２ｎ＋１：ｎは１以上の整数）が下記の式（１）または式（２）を満たす条件で、γがγ＜０である波形を有する場合には、前記パーシャルレスポンスの係数項が下記の式（３）または式（４）を満たす条件で等化復調することを特徴とする記録再生方法を提供する。
【数５】
2005293750.tif 000003
【０００６】
この記録再生方法では、磁気記録媒体から再生される孤立反転再生波形の非対称性に応じて、パーシャルレスポンスの係数項（１，ａ1，ａ2，・・・，ａm（ｍ＝２ｎまたは２ｎ＋１：ｎは１以上の整数）の前半の項の和と、後半の項の和を前記の式（１）および式（２）または前記の式（３）および式（４）を満たすように等化復調することによって、六方晶系フェライト磁性体の特性に最適なＰＲＭＬ信号処理を適用することができる。
【０００７】
また、本発明は、磁気記録媒体に記録された情報信号をパーシャルレスポンス信号処理方式により等化処理する等化手段と、等化処理された情報信号を復調する復調手段とを有する記録再生装置であって、前記磁気記録媒体から再生される孤立反転再生波形の非対称性を示すγがγ＞０である波形を有する場合、前記復調手段は、前記等化手段によって等化処理された前記情報信号についてのパーシャルレスポンスの係数項（１，ａ1，ａ2，・・・，ａm（ｍ＝２ｎまたは２ｎ＋１：ｎは１以上の整数））が前記の式（１）または式（２）を満たす条件で復調し、前記γがγ＜０である波形を有する場合には、前記復調手段は、前記等化手段によって等化処理された前記情報信号についてのパーシャルレスポンスの係数項（１，ａ1，ａ2，・・・，ａm（ｍ＝２ｎまたは２ｎ＋１：ｎは１以上の整数））が下記の式（３）または式（４）を満たす条件で復調することを特徴とする記録再生装置を提供する。
【０００８】
この記録再生装置では、磁気記録媒体から再生される孤立反転再生波形の非対称性に応じて、等化手段によって等化処理された前記情報信号についてのパーシャルレスポンスの係数項の前半の項の和と、後半の項の和を前記の式（１）および式（２）または前記の式（３）および式（４）を満たすように、復調手段が情報信号を復調することによって、六方晶系フェライト磁性体の特性に最適なパーシャルレスポンス信号処理を行なうことができる。
【０００９】
本発明において、磁気記録媒体から再生される孤立反転再生波形の非対称性を示すγとは、孤立反転再生波形のピーク位置が前半の波形部分または後半の波形部分のいずれに偏っているかを示す指標であり、例えば、図２に示す左右非対称の孤立反転再生波形の半値幅をＰＷ５０、半値幅ＰＷ５０のうちの右側の幅をＰＷ１、左側の幅をＰＷ２としたとき、下記式（５）で表わされる比率を言う。
γ（％）＝［[（ＰＷ１）−（ＰＷ２）]÷（ＰＷ５０）］×１００  ・・・（５）
【００１０】
さらに、本発明は、前記記録再生装置に用いられる磁気記録媒体を提供する。
【発明の効果】
【００１１】
本発明の記録再生方法および記録再生装置は、磁気記録媒体に記録された情報信号の再生に際して、磁気記録媒体の磁性層を形成する磁性体の特性に最適なパーシャルレスポンス信号処理を行なうことによって、高密度に情報が記録された磁気記録媒体から高Ｓ／Ｎ比の再生信号を得ることができる。そのため、再生信号を低エラーレートで得ることができる。特に、六方晶系フェライト磁性体を用いる磁気記録媒の場合には、高密度記録での再生出力が高く、低ノイズである、という六方晶系フェライト磁性体の特性を活かすことができる。
【００１２】
また、本発明の磁気記録媒体は、前記記録再生装置において、磁性層を形成する磁性体の特性に最適なパーシャルレスポンス信号処理を行なうことによって、磁性体の特性を発揮して、高密度に情報を記録でき、かつ高Ｓ／Ｎ比の再生信号を得ることができる。そのため、再生信号を低エラーレートで得ることができる。
【発明を実施するための最良の形態】
【００１３】
以下、本発明の記録再生方法および記録再生装置ならびに磁気記録媒体について説明する。
本発明の磁気記録媒体は、支持体の一方または両方の面に、記録再生装置の記録ヘッドによって情報信号が書き込まれる磁性体を含む磁性層を有し、その磁性層の下に非磁性層を有するものである。この磁気記録媒体の具体例として、磁気テープ、磁気ディスク（ハードディスク、フレキシブルディスク）、Ｆｅを主成分とする強磁性合金粉末等の磁性体を含む磁性層に磁気記録ヘッドによって情報信号を残留磁化の形態で記録することができる記録媒体が挙げられる。
【００１４】
支持体としては、ポリエチレンテレフタレート、ポリエチレン、ポリプロピレン、ポリカーボネート、ポリエチレンナフタレート、ポリアミド、ポリアミドイミド、ポリイミド、ポリサルホン、ポリエーテルサルホンなどの各種の合成樹脂、およびアルミ、ステンレスなどの金属からなるフイルム、板等を磁気記録媒体の用途、形態等に応じて、適宜成形されたものを用いることができる。
【００１５】
この磁気記録媒体は、記録ヘッドまたは再生ヘッドと摺接する場合には、磁性層とは反対側の支持体の表面に摺接を円滑にするバック層を有するものが好ましい。
また、磁気記録媒体は、非磁性層、磁性層、バック層以外の層を有していてもよい。例えば、軟磁性粉末を含む軟磁性層、第２の磁性層、クッション層、オーバーコート層、接着層、保護層を有していてもよい。これらの層は、その機能を有効に発揮することができるように適切な位置に設けることができる。磁性層の厚さは、１０〜３００ｎｍが好ましく、さらに好ましくは１０〜２００ｎｍであり、特に好ましくは１０〜１００ｎｍである。また、非磁性層は０．５〜３μｍにすることができる。非磁性層の厚さは、磁性層よりも厚いことが望ましい。
【００１６】
磁性体としては、強磁性金属粉末または六方晶系フェライト粉末が用いられる。
強磁性金属粉末の具体例としては、Ｆｅ、Ｎｉ、Ｆｅ−Ｃｏ、Ｆｅ−Ｎｉ、Ｃｏ−Ｎｉ、Ｃｏ−Ｎｉ−Ｆｅ等の金属単体または合金が挙げられ、金属成分の２０質量％以下の範囲内で、アルミニウム、ケイ素、硫黄、スカンジウム、チタン、バナジウム、クロム、マンガン、銅、亜鉛、イットリウム、モリブデン、ロジウム、パラジウム、金、錫、アンチモン、ホウ素、バリウム、タンタル、タングステン、レニウム、銀、鉛、リン、ランタン、セリウム、プラセオジム、ネオジム、テルル、ビスマス等を含むことができる。また、強磁性金属粉末は、少量の水、水酸化物または酸化物を含むものであってもよい。
【００１７】
強磁性粉末の平均粒径サイズは、２０〜６０ｎｍが好ましい。用いる強磁性粉末が、針状等である場合には、平均長軸長が３０〜１００ｎｍ、好ましくは３５〜９０ｎｍ、さらに好ましくは４０〜８０ｎｍである。平均長軸長を１００ｎｍ以下とすることで、ノイズが低減でき、良好な信号のＳＮが得られる。また、平均長軸長を３０ｎｍ以上とすることで良好な保持力Ｈｃが確保できる。粉末粒子の平均針状比は３〜１０、好ましくは３〜８、さらに好ましくは４〜８である。板状である場合には、平均粉体サイズは、平均板径で表され、好ましくは２５〜３５ｎｍであり、平均板状比は、２〜５が好ましい。
【００１８】
また、強磁性金属粉末は、ＳBET(ＢＥＴ比表面積)が通常４０〜８０ｍ2／ｇ、好ましくは５０〜７０ｍ2／ｇであるものである。結晶子サイズは、通常、１０〜２５ｎｍ、好ましくは１１〜２２ｎｍである。強磁性金属粉末のｐＨは７以上が好ましい。
【００１９】
これらの強磁性金属粉末は、公知の方法に従って製造することができる。強磁性金属粉末の形状に特に制限はないが、通常、針状、粒状、サイコロ状、米粒状および板状のものなどが使用される。特に、針状の強磁性粉末を使用することが好ましい。
【００２０】
強磁性金属粉末の抗磁力Ｈｃは、１４４〜３００ｋＡ／ｍが好ましく、１６０〜２２４ｋＡ／ｍがさらに好ましい。また、その飽和磁化は、８５〜１５０Ａ・ｍ2／ｋｇが好ましく、１００〜１３０Ａ・ｍ2／ｋｇがさらに好ましい。
【００２１】
六方晶系フェライトとしては、バリウムフェライト、ストロンチウムフェライト、鉛フェライト、カルシウムフェライトおよびこれらの各種の各置換体、例えば、Ｃｏ置換体等が挙げられる。具体的にはマグネトプランバイト型のバリウムフェライトおよびストロンチウムフェライト、スピネルで粒子表面を被覆したマグネトプランバイト型フェライト、さらに一部スピネル相を含有した複合マグネトプランバイト型のバリウムフェライトおよびストロンチウムフェライト等が挙げられ、その他所定の原子以外にＡｌ、Ｓｉ、Ｓ、Ｎｂ、Ｓｎ、Ｔｉ、Ｖ、Ｃｒ、Ｃｕ、Ｙ、Ｍｏ、Ｒｈ、Ｐｄ、Ａｇ、Ｓｎ、Ｓｂ、Ｔｅ、Ｗ、Ｒｅ、Ａｕ、Ｂｉ、Ｌａ、Ｃｅ、Ｐｒ、Ｎｄ、Ｐ、Ｃｏ、Ｍｎ、Ｚｎ、Ｎｉ、Ｂ、Ｇｅ、Ｎｂなどの原子を含んでいてもよい。一般にはＣｏ−Ｚｎ、Ｃｏ−Ｔｉ、Ｃｏ−Ｔｉ−Ｚｒ、Ｃｏ−Ｔｉ−Ｚｎ、Ｎｉ−Ｔｉ−Ｚｎ、Ｎｂ−Ｚｎ−Ｃｏ、Ｓｎ−Ｚｎ−Ｃｏ、Ｓｎ−Ｃｏ−Ｔｉ、Ｎｂ−Ｚｎ等の元素を添加した物を使用することができる。またＷ型六方晶系フェライトを用いることも可能である。さらに、原料・製法に由来する特有の不純物を含有しているものでもよい。これらの六方晶系フェライトは、六角板状の粉末の形態で用いられる。
【００２２】
六方晶系フェライト磁性粉の平均板径を５０ｎｍ以下、平均厚さを１５ｎｍ以下とすることで、高密度記録、特にＭＲヘッドで再生する場合にノイズを低減させ、高Ｓ／Ｎが得られる。ＢＥＴ法による比表面積は通常、３０〜２００ｍ2／ｇであり、５０〜１００ｍ2／ｇが好ましい。比表面積は概ね粉体板径と板厚からの算術計算値と符合する。板径・板厚の分布は狭いほど好ましい。分布は正規分布ではない場合が多いが、計算して粉体サイズに対する標準偏差で表すとσ／(平均板径または平均板厚)＝０．１〜０．５である。粉体サイズ分布をシャープにするには粉体生成反応系をできるだけ均一にすると共に、生成した粉体に分布改良処理を施すことも行われている。たとえば酸溶液中で超微細粉体を選別的に溶解する方法等も知られている。ガラス化結晶法では、熱処理を複数回行い、核生成と成長を分離することでより均一な粉体を得ている。磁性粉で測定された抗磁力Ｈｃは４０〜４００ｋＡ／ｍ程度まで作成できるが、１４４〜３００ｋＡ／ｍが好ましい。高Ｈｃの方が高密度記録に有利であるが、記録ヘッドの能力で制限される。Ｈｃは粉体サイズ(板径・板厚)、含有元素の種類と量、元素の置換サイト、粉体生成反応条件等により制御できる。
【００２３】
六方晶系フェライト粉末の飽和磁化σＳは３０〜７０Ａ・ｍ2／ｋｇが好ましい。σＳは、微粉体になるほど小さくなる傾向がある。
【００２４】
本発明において、六方晶系フェライトのバリウムフェライト粉末を含む分散液を支持体上に塗布して磁性層を形成した塗布型バリウムフェライト(ＢａＦｅ)磁性層、特に、板径が４０ｎｍ以下のバリウムフェライト磁性体を用いた塗布型バリウムフェライト磁性層を有する磁気記録媒体は、高密度記録(特に、１００ｋｆｃｉを超える線記録密度)での再生出力に優れ、また低ノイズである特性を有するため、有効である。
【００２５】
一般に、磁性体として、酸化鉄またはコバルト含有強磁性酸化鉄を用いた磁気記録媒体では、再生される孤立反転再生波形は、γ≒０の非対称性を示し、磁性体として六方晶系フェライトを用いた磁気記録媒体では、再生される孤立反転再生波形は、γ＞０の非対称性を示す。また、蒸着法を用いて形成された磁性層を有する磁気記録媒体では、再生される孤立反転再生波形はγ＜０の比対称性を示す。したがって、この非対称性に応じて、パーシャルレスポンス信号処理を前記（１）および（２）、または（３）および（４）で表わされる条件を満たすように等化処理を行なうことにより、磁気記録媒体の磁性層を形成する磁性体に応じて最適なパーシャルレスポンス信号処理を行なうことができる。
【００２６】
すなわち、本発明の記録再生方法および記録再生装置においては、この磁気記録媒体から情報信号を再生するに際して、まず、記録再生ヘッドによって磁気記録媒体から読み出されるアナログ信号において、磁気記録媒体に用いられている磁性体に応じて、孤立反転再生波形の非対称性を示すγがγ＞０であるか、γ≒０であるか、あるいはγ＜０であるかを予め推測することができる。したがって、本発明の記録再生方法および記録再生装置においては、用いる磁気記録媒体の磁性体に応じて、再生される孤立反転再生波形の非対称性を示すγがγ＞０である波形を有する場合には、パーシャルレスポンスの係数項（１，ａ1，ａ2，・・・，ａm（ｍ＝２ｎまたは２ｎ＋１：ｎは１以上の整数）が前記の式（１）または式（２）を満たす条件で、パーシャルレスポンス信号処理方式によって、磁気記録媒体から読み取られた情報信号が等化処理され、等化処理された信号を復調して、元の信号が復元される。また、孤立反転再生波形の非対称性を示すγがγ＜０である波形を有する場合には、前記パーシャルレスポンスの係数項（１，ａ1，ａ2，・・・，ａm（ｍ＝２ｎまたは２ｎ＋１：ｎは１以上の整数）が前記の式（３）または式（４）を満たす条件で、パーシャルレスポンス信号処理方式によって、磁気記録媒体から読み取られた情報信号が等化処理され、等化処理された信号を復調して、元の信号が復元される。このように、孤立反転再生波形の非対称性に応じて、最適なパーシャルレスポンス信号処理、すなわち、ＰＲ４ＭＬ（ＰＲ（１，０，−１）ＭＬ）、ＥＰＲ４ＭＬ（ＰＲ（１，１，−１，−１）ＭＬ）、ＥＥＰＲ４ＭＬ（ＰＲ（１，２，０，−２，−１）ＭＬ）、ＥＥＥＰＲ４ＭＬ（ＰＲ（１，３，２，−２，−３，−１）ＭＬ）等のいずれのパーシャルレスポンス信号処理方式による等化処理を行なうかを選択することによって、再生信号の復元を低いエラーレートで行なうことができる。
【００２７】
次に、磁性体としてバリウムフェライトを含む磁性層を有する磁気記録媒体を例に取って、本発明の記録再生方法および記録再生装置について、図１〜３を参照して説明する。
図１は、本発明に係る記録再生装置の構成例を示し、この記録再生装置１０は、プリコーダ１１と、記録再生アンプ１２と、記録用ヘッド１３と、再生用ヘッド１４と、イコライザ（等化手段）１５と、最尤復号器１６と、デコーダ（復調手段）１７とを備える。
【００２８】
プリコーダ１１は、データ記録の前に置くことにより、復調時に生じる誤りの伝搬を防げるようになる。
【００２９】
記録再生アンプ１２は、プリコーダ１１によって符号化された信号を増幅し、また、後記の再生用ヘッド１４によって生じた信号を増幅するものである。
記録用ヘッド１３は、磁気記録媒体２０の磁性層に含まれるバリウムフェライト磁性体を磁化させて、所定のクロック周期のデータを磁気記録媒体２０に記録するものである。
【００３０】
再生用ヘッド１４は、磁気記録媒体２０の磁性層に摺接して、その磁性層の磁化の変化を読み取り、アナログの再生信号を得る。このアナログ信号は、磁気記録媒体２０の磁性層に記録された信号を微分した信号であり、（１−Ｄ）の伝達特性で表される。
【００３１】
再生用ヘッド１４による読み取りによって生じたアナログ信号の波形の一例を図２に示す。ここでは、磁気記録媒体２０に記録されたパルス信号の立ち上がりのタイミングで生じる孤立反転再生波形を例にして説明する。
【００３２】
図２に示す孤立反転再生波形は、正方向にピークを有し、そのピークの左右が非対称となっている。そして、この孤立反転再生波形は、ピーク値の半値幅ＰＷ５０のうちの右側の幅ＰＷ１が左側の幅ＰＷ２よりも大きくなっている。これは、面内配向の磁化成分と、バリウムフェライトに特有の垂直磁化成分を足し合わせたものである。
【００３３】
なお、図２では、正方向にピークを持つ孤立反転再生波形をアナログ信号の波形として示したが、実際には、アナログ信号の波形は、正方向および負方向にピークを持つ２つの孤立反転再生波形が重なり合って構成される。これは、負方向にピークを持つ孤立反転再生波形も、磁気記録媒体２０に記録されたパルス信号の立ち下がりのタイミングで生じるからである。
【００３４】
イコライザ１５（等化手段）は、再生用ヘッド１４から記録再生アンプ１２を介して転送された信号をイコライズする。ＰＲ（１,ａ，ｂ，ｃ，ｄ，ｅ，・・・）の伝達特性が１＋ａ・Ｄ＋ｂ・Ｄ2＋ｃ・Ｄ3＋ｄ・Ｄ4＋ｅ・Ｄ5＋・・・＝（１−Ｄ）（１＋ｆ1・Ｄ＋ｆ2・Ｄ2＋ｆ3・Ｄ3＋ｆ4・Ｄ4＋・・・）のときに、具体的には、イコライザ１５は、伝達特性が１＋ｆ1・Ｄ＋ｆ2・Ｄ2＋ｆ3・Ｄ3＋ｆ4・Ｄ4＋・・・で表わされるようにイコライズを行う。
【００３５】
最尤復号器１６は、イコライザ１５によってイコライズされたデータの識別を行なう。最尤復号は、データ間に相関を持たせて記録再生したときに、最も確からしいデータ系列を検出する方法で周知の技術である。そして、デコーダ１７は、等化処理された信号を元のデータ（例えば（０，１，０））に復号する。これにより、磁気記録媒体２０に記録された記録データを元のデータに正しく復元することが可能となる。
【実施例】
【００３６】
以下、本発明の記録再生方法を具体的に行なった例を示す。
【００３７】
＜ＢａＦｅ磁性層用塗布液の処方＞
バリウムフェライト磁性粉                                        １００部
ポリウレタン樹脂                                                  １４部
質量平均分子量：１００００
スルホン酸官能基：０．０５ｍｅｑ／ｇ
研磨剤                                                              ８部
カーボンブラック（粒子サイズ：０．０１５μｍ）                  ０．５部
＃５５（旭カーボン社製）
ステアリン酸                                                    ０．５部
ブチルステアレート                                                  ２部
メチルエチルケトン                                              １８０部
ッシクロヘキサノン                                              １００部
【００３８】
＜非磁性層用塗布液の処方＞
非磁性粉体：α酸化鉄                                          １００部
平均一次粒子径：０．０９μｍ、ＢＥＴ法による比表面積：５０ｍ2／ｇ
ｐＨ：７    ＤＢＰ吸油量：２７〜３８ｍｌ／１００ｇ、
表面処理層：Ａｌ2Ｏ3が粒子全体に対して８質量％存在
カーボンブラック                                                  ２５部
コンダクテックスＳＣ−Ｕ（コロンビアンカーボン社製）
塩化ビニル共重合体：ＭＲ１０４（日本ゼオン社製）                  １３部
ポリウレタン樹脂：ＵＲ８２００（東洋紡社製９                        ５部
フェニルホスホン酸                                              ３．５部
ブチルステアレート                                                  １部
ステアリン酸                                                        ２部
メチルエチルケトン                                              ２０５部
シクロヘキサノン                                                １３５部
【００３９】
＜テープの製造＞
上記の塗布液の処方にしたがって、各成分をニーダで混練した。得られた混練液を、１．０ｍｍφのジルコニアビーズを分散部の容積に対し８０％充填する量を入れた横型サンドミルにポンプで通液し、２０００ｒｐｍで１２０分間（実質的に分散部に滞留した時間）分散処理を行なって磁性層用の分散液と非磁性層の分散液をそれぞれ調製した。得られた磁性層用の分散液には、さらにメチルエチルケトン３部を加え、１μｍの平均粒径を有するフィルターを用いて濾過して磁性層形成用の塗布液を得た。また、非磁性層用の分散液には、ポリイソシアネートを２．５部、さらにメチルエチルケトン３部を加え、１μｍの平均粒径を有するフィルターを用いて濾過して、非磁性層形成用の塗布液をそれぞれ調製した。
【００４０】
得られた非磁性層形成用塗布液を、厚さ４μｍのポリエチレンナフタレートベース上に乾燥後の厚さが１．５μｍになるように塗布して乾燥させて非磁性層を形成した。その後、非磁性層の上に磁性層形成用の塗布液を磁性層の厚さが３０〜２１０ｎｍになるように逐次重層塗布を行ない、磁性層がまだ湿潤状態にあるうちに６００ｍＴの磁力を持つコバルト磁石と６００ｍＴの磁力を持つソレノイドにより磁性層内のＢａＦｅ磁性体を面内配向させ、さらに６００ｍＴのコバルト磁石で、垂直方向に磁界を印加して、斜めに磁性体を配向させ、磁性層の乾燥が終了するまでその垂直方向の磁界を保持した。次いで、７段のカレンダで温度９０℃、線圧３００ｋｇ／ｃｍ（２９４ｋＮ／ｍ）にて処理を行なった。その後、非磁性層および磁性層を形成した面と反対側の面に、下記処方のバック層形成層塗布液を塗布して、厚み０．５μｍのバック層を形成してウエブ原反を得た。
【００４１】
バック層形成用塗布液
カーボンブラック（平均粒子サイズ：１７ｎｍ）                  １００部
炭酸カルシウム（平均粒子サイズ：４０ｎｍ）                      ８０部
αアルミナ（平均粒子サイズ：２００ｎｍ）                            ５部
分散液（ニトロセルロース樹脂、ポリウレタン樹脂、ポリイソシアネート）
【００４２】
前記のとおり、一面に非磁性層および磁性層を有し、他面にバック層を有するウエブ原反を、３．８ｍｍの幅にスリットし、スリット品の送り出し部および巻き取り部を備える装置に不織布とカミソリブレードが磁性面に押し当たるように取り付け、テープクリーニング装置で磁性層の表面のクリーニングを行ない、ＢａＦｅ磁性体を含む磁性層を有する磁気テープを得た。
【００４３】
ＢａＦｅ磁性体を含む磁性層を有する磁気テープに、前記図１に示す構成を有する記録再生装置を用いて、規格化線密度Ｋ＝（ＰＷ５０）／（bit長）が異なるデータ波形を記録して、３種類の再生用サンプルを用意した。これらの３種の磁気テープのそれぞれから再生される孤立反転再生波形（γ＝２２％）について、ＰＲ（１，a，ｂ，c）ＭＬ方式、ＰＲ（１，ａ，ｂ，ｃ，ｄ）ＭＬ方式、ＰＲ（１，ａ，ｂ，ｃ，ｄ，ｅ）ＭＬ方式によって、特性項の前半の項の和の絶対値が後半の項の和の絶対値よりも小さい係数でのエラーレートを測定した。また、通常のＰＲＭＬ方式（＝ＰＲ（１，１，−１，−１）ＭＬ方式、ＰＲ（１，２，０，−２，−１）ＭＬ方式、ＰＲ（１，３，２，−２，−３，−１）ＭＬ方式）でのエラーレートも測定した。
【００４４】
また、磁性体として、メタル（Ｆｅを主成分とする強磁性合金粉末、γ＝３％）を用いた磁気テープ、ＭＥ（蒸着法による磁性層、γ＝−１３％）磁気テープについても、同様にして、エラーレートを測定した。
得られた結果を表１に示す。
【００４５】
【表１】
2005293750.tif 000004
表１に示す結果から、γ（＝２２％）＞０であるバリウムフェライト（ＢａＦｅ）磁性体およびγ（＝３％）＞０であるメタル（Ｆｅを主成分とする強磁性合金粉末）磁性体を用いた磁気テープでは、前記式（１）または（２）の場合にエラーレートが低減することが分かった。
また、γ（＝−１３％）＜０であるＭＥ（蒸着法による磁性層）磁気テープでは、前記式（３）または（４）の場合にエラーレートが低減することが分かった。
【図面の簡単な説明】
【００４６】
【図１】本発明の記録再生装置の構成例を示すブロック図である。
【図２】孤立反転再生波形の一例を示す図である。
【図３】パーシャルレスポンス信号処理における信号系列の一例を示す図である。
【符号の説明】
【００４７】
１０    記録再生装置
１１    プリコーダ
１２    記録再生アンプ
１３    記録用ヘッド
１４    再生用ヘッド
１５    イコライザ
１６    最尤復号器
１７    デコーダ
２０    磁気記録媒体
【図１】
2005293750.tif 000010
【図２】
2005293750.tif 000011
【図３】
2005293750.tif 000012